(57)【特許請求の範囲】
【請求項１】
下記式（１）で表される含フッ素液晶化合物。
R1-(A1)m-Z1-(A2)n-Z2-(A3)p-Z3-A4-CF2CF2CF2O-A5-Z4-(A6)q-Z5-(A7)r-R2    （１）
式（１）中の記号は、以下の意味を示す。
Ｒ1：相互に独立して、水素原子、ハロゲン原子、−ＣＮ、−ＮＣＳ、−ＳＦ5または炭素数１〜１８のアルキル基であり、該アルキル基中、１つ以上の水素原子はハロゲン原子で置換されていてもよく、炭素−炭素原子間または該基の結合末端にエーテル性酸素原子またはチオエーテル性硫黄原子が挿入されていてもよく、１つ以上の−ＣＨ2ＣＨ2−は−ＣＨ＝ＣＨ−または−Ｃ≡Ｃ−で置換されていてもよい。
Ｒ2：フッ素原子。
Ａ1、Ａ2、Ａ3、およびＡ4：トランス−１，４−シクロへキシレン基、１，４−シクロヘキセニレン基、１，３−シクロブチレン基、１，２−シクロプロピレン基、ナフタレン−２，６−ジイル基、１，２，３，４−テトラヒドロナフタレン−２，６−ジイル基、デカヒドロナフタレン−２，６−ジイル基または１，４−フェニレン基であり、これら各基中、１つ以上の水素原子はハロゲン原子で置換されていてもよく、１つまたは２つの＝ＣＨ−は窒素原子で置換されていてもよく、１つまたは２つの−ＣＨ2−はエーテル性酸素原子またはチオエーテル性硫黄原子で置換されていてもよい。
Ａ５：３，５−ジフルオロ−１，４−フェニレン基。
Ｚ1、Ｚ2、およびＺ3：相互に独立して、単結合または炭素数１〜４のアルキレン基であり、該アルキレン基中、１つ以上の水素原子はフッ素原子で置換されていてもよく、１つ以上の−ＣＨ2−はエーテル性酸素原子またはチオエーテル性硫黄原子で置換されていてもよく、１つ以上の−ＣＨ2ＣＨ2−は−ＣＨ＝ＣＨ−または−Ｃ≡Ｃ−で置換されていてもよく、１つの−ＣＨ2ＣＨ2−は−ＣＯＯ−または−ＯＣＯ−で置換されていてもよい。
Ｚ4およびＺ5：単結合。
ｍ、ｎ、およびｐ：相互に独立して０または１である。
ｑおよびｒ：０。
【請求項２】
下式（１−１）で表される化合物である、請求項１に記載の液晶化合物。
R11-(A11)m-Z11-(A21)n-Z21-(A31)p-Z31-A41-CF2CF2CF2O-A51-Z41-(A61)q-Z51-(A71)r-R21    （１−１）
式中の記号は、以下の意味を示す。
Ｒ11：フッ素原子、−ＣＮ、または炭素数１〜１８のアルキル基であり、該アルキル基中、１つ以上の水素原子はフッ素原子で置換されていてもよく、炭素−炭素原子間または該基の結合末端にエーテル性酸素原子またはチオエーテル性硫黄原子が挿入されていてもよく、１つ以上の−ＣＨ2ＣＨ2−は−ＣＨ＝ＣＨ−で置換されていてもよい。
Ｒ21：フッ素原子。
Ａ11、Ａ21、Ａ31、およびＡ41：相互に独立して、トランス−１，４−シクロへキシレン基、または１，４−フェニレン基であり、これら各基中、１つ以上の水素原子はハロゲン原子で置換されていてもよく、１つまたは２つの＝ＣＨ−は窒素原子で置換されていてもよく、１つまたは２つの−ＣＨ2−はエーテル性酸素原子またはチオエーテル性硫黄原子で置換されていてもよい。
Ａ51：３，５−ジフルオロ−１，４−フェニレン基。
Ｚ11、Ｚ21、およびＺ31：相互に独立して、単結合、−ＣＯＯ−、−ＯＣＯ−、−Ｃ≡Ｃ−または炭素数１〜４のアルキレン基であり、該アルキレン基中、１つ以上の水素原子はフッ素原子で置換されていてもよく、１つ以上の−ＣＨ2−はエーテル性酸素原子で置換されていてもよい。
Ｚ41およびＺ51：単結合。
ｍ、ｎ、ｐ、ｑおよびｒは前記と同じ意味である。
【請求項３】
下式（１−２）で表される化合物である、請求項１に記載の液晶化合物。
R12-(A12)m-Z12-(A22)n-Z22-(A32)p-Z32-A42-CF2CF2CF2O-A52-Z42-(A62)q-Z52-(A72)r-R22    （１−２）
式中の記号は、以下の意味を示す。
Ｒ12：炭素数１〜１０のアルキル基であり、該基中の１つ以上の水素原子はフッ素原子で置換されていてもよく、炭素−炭素原子間または該基の結合末端にエーテル性酸素原子が挿入されていてもよく、１つ以上の−ＣＨ2ＣＨ2−は−ＣＨ＝ＣＨ−で置換されていてもよい。
Ｒ22：フッ素原子。
Ａ12、Ａ22、Ａ32、およびＡ42：相互に独立して、トランス−１，４−シクロへキシレン基、１，４−フェニレン基または１つもしくは２つの水素原子がフッ素原子で置換された１，４−フェニレン基。
Ａ52：３，５−ジフルオロ−１，４−フェニレン基。
Ｚ12、Ｚ22、およびＺ32：相互に独立して、単結合、−Ｃ2Ｈ4−、−ＣＯＯ−、−ＯＣＯ−、または−Ｃ≡Ｃ−。
Ｚ42およびＺ52：単結合。
ｍ、ｎ、ｐ、ｑおよびｒは前記と同じ意味である。
【請求項４】
下記式（９）で表される化合物と、下記式（１０）で表される化合物とを反応させる工
程、および
上記で得られる下記式（８）で表される化合物をフッ素化する工程を含む、
式（１）で表される化合物の製造方法。
R1-(A1)m-Z1-(A2)n-Z2-(A3)p-Z3-A4-CO-R3    （９）
MCF2CF2O-A5-Z4-(A6)q-Z5-(A7)r-R2    （１０）
R1-(A1)m-Z1-(A2)n-Z2-(A3)p-Z3-A4-C(=O)CF2CF2O-A5-Z4-(A6)q-Z5-(A7)r-R2    （８）
R1-(A1)m-Z1-(A2)n-Z2-(A3)p-Z3-A4-CF2CF2CF2O-A5-Z4-(A6)q-Z5-(A7)r-R2    （１）
各式中の記号は以下の意味を示す。
Ｒ3：−ＯＲａまたは−Ｎ（Ｒａ）（Ｒｂ）であり、ＲａおよびＲｂは、相互に独立して、炭素数１〜５のアルキル基。
Ｍ：金属原子または金属原子を含む基。
他の記号は、請求項１に記載の式（１）における記号と同じ意味を示す。
【請求項５】
請求項１ないし３のいずれかに記載の液晶化合物を含む液晶組成物。
【請求項６】
請求項５に記載の液晶組成物を、電極が配設された２枚の基板間に封入してなる液晶電気光学素子。
【発明の詳細な説明】
【技術分野】
【０００１】
本発明は、液晶化合物およびその製造方法、該化合物を含有する液晶組成物および液晶電気光学素子に関する。
【背景技術】
【０００２】
液晶電気光学素子は、携帯電話、ＰＤＡなどの携帯機器、複写機、パソコンモニタなどのＯＡ機器用表示装置、液晶テレビなどの家電製品用表示装置をはじめ、時計、電卓、測定器、自動車用計器、カメラなど、極めて広範な用途に用いられている。このため液晶電気光学素子には、広い動作温度範囲、低動作電圧、高速応答性、化学的安定性など、種々の性能が要求される。
このような液晶電気光学素子に求められる全ての性能を単一の化合物によって満たすことは困難であることから、通常、１または２以上特異的に優れた特性を有する液晶化合物および非液晶性化合物をいくつか組み合わせた液晶組成物が液晶電気光学素子に使用される液晶相を示す材料として使用されている。【０００３】
上記液晶組成物に使用される化合物の特性の中でも、他の液晶化合物および非液晶化合物との相溶性に優れ、化学的にも安定であり、かつ液晶電気光学素子に用いた場合に広い温度範囲で高速応答性に優れ低電圧駆動を発揮できる性質は重要である。
このような性質を発揮しうる化合物として、その分子中に特定構造の連結基を含有する化合物、たとえば−ＣＦ２ＣＦ２−（特許文献１〜２参照）、−ＣＦ2Ｏ−（特許文献３参照）、−ＣＨ２ＣＨ２ＣＦ２Ｏ−（特許文献３参照）などの連結基を含有する化合物が知られている。
【先行技術文献】
【特許文献】
【０００４】
【特許文献１】特開２０００−１９２０４１号公報
【特許文献２】特開平０５−３３１０８４号公報
【特許文献３】特開平０５−１１２７７８号公報
【特許文献４】特開２００３−２８５８号公報
【発明の概要】
【発明が解決しようとする課題】
【０００５】
上記−ＣＦ2Ｏ−は、場合によって該基が分解されることがある。また、液晶電気光学素子に対する高い要求に、より一層応答しうる液晶化合物が望まれている。
このため、本発明は、化学的に安定であり、他の液晶材料または非液晶材料との相溶性に優れるとともに、連結基への結合基の設計により高速応答性、低粘性、広い液晶温度範囲、高い透明点などの特性も併せ持つことが可能な液晶化合物を提供することを目的とする。
また、本発明は、そのような液晶化合物の製造方法、さらに信頼性の高い液晶電気光学素子を得るのに好適な液晶組成物およびその液晶組成物を用いた液晶電気光学素子を提供することを目的とする。
【課題を解決するための手段】
【０００６】
本発明は、上記のような液晶化合物として、新規な連結基−ＣＦ2ＣＦ2ＣＦ2Ｏ−を含む特定構造の液晶化合物を提供する。
本発明に係る液晶化合物は、下式（１）で表される。
R1-(A1)m-Z1-(A2)n-Z2-(A3)p-Z3-A4-CF2CF2CF2O-A5-Z4-(A6)q-Z5-(A7)r-R2    （１）
式（１）中の記号は、以下の意味を示す。
Ｒ1およびＲ2：相互に独立して、水素原子、ハロゲン原子、−ＣＮ、−ＮＣＳ、−ＳＦ5または炭素数１〜１８のアルキル基であり、該アルキル基中、１つ以上の水素原子はハロゲン原子で置換されていてもよく、炭素−炭素原子（Ｃ−Ｃ）間または該基の結合末端にエーテル性酸素原子（−Ｏ−）またはチオエーテル性硫黄原子（−Ｓ−）が挿入されていてもよく、１つ以上の−ＣＨ2ＣＨ2 −は−ＣＨ＝ＣＨ−または−Ｃ≡Ｃ−で置換されていてもよい。
Ａ1、Ａ2、Ａ3、Ａ4、Ａ5、Ａ6およびＡ7：相互に独立して、トランス−１，４−シクロへキシレン基、１，４−シクロヘキセニレン基、１，３−シクロブチレン基、１，２−シクロプロピレン基、ナフタレン−２，６−ジイル基、１，２，３，４−テトラヒドロナフタレン−２，６−ジイル基、デカヒドロナフタレン−２，６−ジイル基または１，４−フェニレン基であり、これら各基中、１つ以上の水素原子はハロゲン原子で置換されていてもよく、１つまたは２つの＝ＣＨ−は窒素原子で置換されていてもよく、１つまたは２つの−ＣＨ2−は−Ｏ−または−Ｓ−で置換されていてもよい。
Ｚ1、Ｚ2、Ｚ3、Ｚ4およびＺ5：相互に独立して、単結合または炭素数１〜４のアルキレン基であり、該アルキレン基中、１つ以上の水素原子はフッ素原子で置換されていてもよく、１つ以上の−ＣＨ2 −は−Ｏ−または−Ｓ−で置換されていてもよく、１つ以上の−ＣＨ2ＣＨ2 −は−ＣＨ＝ＣＨ−または−Ｃ≡Ｃ−で置換されていてもよく、１つの−ＣＨ2ＣＨ2 −は−ＣＯＯ−または−ＯＣＯ−で置換されていてもよい。
ｍ、ｎ、ｐ、ｑおよびｒ：相互に独立して０または１である。ただし、０≦ｍ＋ｎ＋ｐ＋ｑ＋ｒ≦３。
なお、本発明の化合物において、化合物構造の中で、上記−Ｏ−および／または−Ｓ−が連鎖することはない。【０００７】
前記液晶化合物は、下式（１−１）で表されることが好ましい。
R11-(A11)m-Z11-(A21)n-Z21-(A31)p-Z31-A41-CF2CF2CF2O-A51-Z41-(A61)q-Z51-(A71)r-R21  （１−１）
式中の記号は、以下の意味を示す。
Ｒ11およびＲ21：相互に独立して、フッ素原子、−ＣＮ、または炭素数１〜１８のアルキル基であり、該アルキル基中、１つ以上の水素原子はフッ素原子で置換されていてもよく、Ｃ−Ｃ間または該基の結合末端に−Ｏ−または−Ｓ−が挿入されていてもよく、１つ以上の−ＣＨ2ＣＨ2 −は−ＣＨ＝ＣＨ−で置換されていてもよい。
Ａ11、Ａ21、Ａ31、Ａ41、Ａ51、Ａ61およびＡ71：相互に独立して、トランス−１，４−シクロへキシレン基、または１，４−フェニレン基であり、これら各基中、１つ以上の水素原子はハロゲン原子で置換されていてもよく、１つまたは２つの＝ＣＨ−は窒素原子で置換されていてもよく、１つまたは２つの−ＣＨ2−は−Ｏ−または−Ｓ−で置換されていてもよい。
Ｚ11、Ｚ21、Ｚ31、Ｚ41およびＺ51：相互に独立して、単結合、−ＣＯＯ−、−ＯＣＯ−、−Ｃ≡Ｃ−または炭素数１〜４のアルキレン基であり、該アルキレン基中、１つ以上の水素原子はフッ素原子で置換されていてもよく、１つ以上の−ＣＨ2−は−Ｏ−で置換されていてもよい。
ｍ、ｎ、ｐ、ｑおよびｒは前記と同じ意味である。【０００８】
前記液晶化合物は、下式（１−２）で表されることがより好ましい。
R12-(A12)m-Z12-(A22)n-Z22-(A32)p-Z32-A42-CF2CF2CF2O-A52-Z42-(A62)q-Z52-(A72)r-R22  （１−２）
式中の記号は、以下の意味を示す。
Ｒ12：炭素数１〜１０のアルキル基であり、該基中の１つ以上の水素原子はフッ素原子で置換されていてもよく、Ｃ−Ｃ間または該基の結合末端に−Ｏ−が挿入されていてもよく、１つ以上の−ＣＨ2ＣＨ2 −は−ＣＨ＝ＣＨ−で置換されていてもよい。
Ｒ22：フッ素原子、−ＣＮまたは炭素数１〜１０のアルキル基であり、該アルキル基中、１つ以上の水素原子はフッ素原子で置換されていてもよく、Ｃ−Ｃ間または該基の結合末端に−Ｏ−が挿入されていてもよく、１つ以上の−ＣＨ2ＣＨ2 −は−ＣＨ＝ＣＨ−で置換されていてもよい。
Ａ12、Ａ22、Ａ32、Ａ42、Ａ52、Ａ62およびＡ72：相互に独立して、トランス−１，４−シクロへキシレン基、１，４−フェニレン基または１つもしくは２つの水素原子がフッ素原子で置換された１，４−フェニレン基。
Ｚ12、Ｚ22、Ｚ32、Ｚ42およびＺ52：相互に独立して、単結合、−Ｃ2Ｈ4−、−ＣＯＯ−、−ＯＣＯ−、−Ｃ≡Ｃ−。
ｍ、ｎ、ｐ、ｑおよびｒは前記と同じ意味である。【０００９】
本発明では、上記のような液晶化合物の製造方法の一例として、以下の方法を提供することができる。
下記式（９）で表される化合物と、下記式（１０）で表される化合物とを反応させる工程、および
上記で得られる下記式（８）で表される化合物をフッ素化する工程を含む、
式（１）で表される化合物の製造方法。
R1-(A1)m-Z1-(A2)n-Z2-(A3)p-Z3-A4-CO-R3     （９）
MCF2CF2O-A5-Z4-(A6)q-Z5-(A7)r-R2  （１０）
R1-(A1)m-Z1-(A2)n-Z2-(A3)p-Z3-A4-C(=O)CF2CF2O-A5-Z4-(A6)q-Z5-(A7)r-R2    （８）
R1-(A1)m-Z1-(A2)n-Z2-(A3)p-Z3-A4-CF2CF2CF2O-A5-Z4-(A6)q-Z5-(A7)r-R2    （１）
各式中の記号は以下の意味を示す。
Ｒ3：−ＯＲａ、−Ｎ（Ｒａ）（Ｒｂ）であり、Ｒａ、Ｒｂは、相互に独立して、炭素数１〜５のアルキル基。
Ｍ：金属原子または金属原子を含む基。
他の記号は、上記式（１）における記号と同じ意味を示す。【００１０】
また、液晶化合物が、上記式（１）中のＡ4が１，４−シクロヘキシレン基である下記式（１’）で表される化合物である場合の製造方法の一例として、以下の方法を提供することができる。
下記式（９’）で表される化合物と、下記式（１０）で表される化合物とを反応させる工程、
上記で得られる下記式（８’）で表される化合物をフッ素化する工程、
上記で得られる下記式（７）で表される化合物を水添反応および酸化反応させる工程、および
上記で得られる下記式（５）で表される化合物と、下記式（４）で表される化合物とを反応させ、次いで脱水反応および水添反応を行う工程を含む、
式（１’）で表される化合物の製造方法。
R4-O-Ph-CO-R3     （９’）
MCF2CF2O-A5-Z4-(A6)q-Z5-(A7)r-R2  （１０）
R4-O-Ph-C(=O)CF2CF2O-A5-Z4-(A6)q-Z5-(A7)r-R2    （８’）
R4-O-Ph-CF2CF2CF2O-A5-Z4-(A6)q-Z5-(A7)r-R2    （７）
O=Cy-CF2CF2CF2O-A5-Z4-(A6)q-Z5-(A7)r-R2    （５）
R1-(A1)m-Z1-(A2)n-Z2-(A3)p-Z3-M          （４）
R1-(A1)m-Z1-(A2)n-Z2-(A3)p-Z3-Cy-CF2CF2CF2O-A5-Z4-(A6)q-Z5-(A7)r-R2    （１’）
各式中の記号は以下の意味を示す。
Ｒ3：−ＯＲａ、−Ｎ（Ｒａ）（Ｒｂ）であり、Ｒａ、Ｒｂは相互に独立して、炭素数１〜５のアルキル基。
Ｍ：金属原子または金属原子を含む基。
−Ｐｈ−：１，４−フェニレン基。
−Ｃｙ−：トランス−１，４−シクロヘキシレン基。
他の記号は、上記式（１）における記号と同じ意味を示す。【００１１】
また、本発明は、前記式（１）で表される液晶化合物を含む液晶組成物を提供する。【００１２】
また、本発明は、該液晶組成物を、電極が配設された２枚の基板間に封入してなる液晶電気光学素子を提供する。
【発明の効果】
【００１３】
本発明の式（１）で表される液晶化合物は、化学的に安定であり、他の液晶材料または非液晶材料との相溶性に優れる。本発明の液晶化合物は、連結基以外が類似する構造の液晶化合物と同等またはそれより低い粘性を有する。また、本発明の化合物は、該化合物を構成する環基、置換基および連結基を適宜選択することにより、液晶電気光学素子に要求される様々な性能、具体的には、例えば、広い動作温度範囲、高速応答性、化学的安定性等、を満たした液晶組成物を調製できる。該液晶組成物を液晶電気光学素子に用いた場合に広い温度範囲で高速応答性に優れた素子が得られる。
本発明の製造方法に従えば、−ＣＦ2ＣＦ2ＣＦ2Ｏ−連結基を有する化合物を汎用性が高く工業的にも容易に簡便かつ効率的に製造することができる。
【発明を実施するための形態】
【００１４】
以下に本発明について更に詳しく説明する。
本明細書において、式（１）で表される液晶化合物を化合物（１）と記し、他の式で表される化合物も同様に記す。
本明細書において、液晶化合物とは、液晶相を示す化合物および液晶相を示さないが液晶組成物の構成成分として有用である化合物を意味する。
本明細書において、特に断りのない限り、式（１）におけるＲ1に近いほうを常に１位とし、Ｒ2に近い方を常に４位とする。
また、本明細書において、「Δεが負に大きい」とは、Δεが負であって、その絶対値が大きいことを意味する。つまり、Δεの値が−１と−２であれば、−２の方が「Δεが負に大きい」となる。
また、本明細書において、液晶電気光学素子とは、表示素子に限られず、液晶の電気的または光学的特性を利用する各種の機能素子、例えば、液晶表示素子、さらに、調光窓、光シャッター、偏光変換素子、可変焦点レンズ等の用途に用いられる素子を含むものである。
【００１５】
本発明の液晶化合物に係る式（１）中、前記に規定されるＲ1およびＲ2について、アルキル基中の１つ以上の水素原子がハロゲン原子で置換された基としては、フルオロアルキル基、クロロアルキル基等が挙げられる。アルキル基中の水素原子を置換するハロゲン原子としては、フッ素原子が好ましい。
アルキル基中のＣ−Ｃ間に−Ｏ−または−Ｓ−が挿入された基としては、アルコキシアルキル基またはアルキルチオアルキル基が挙げられ、基の結合末端に−Ｏ−または−Ｓ−が挿入された基としては、アルコキシ基またはアルキルチオ基が挙げられる。
アルキル基中の−ＣＨ2ＣＨ2 −が、−ＣＨ＝ＣＨ−または−Ｃ≡Ｃ−で置換された基としては、アルケニル基またはアルキニル基が挙げられる。
【００１６】
Ｒ1およびＲ2において、水素原子のフッ素原子への置換、Ｃ−Ｃ間または該基の結合末端への−Ｏ−または−Ｓ−の挿入、および−ＣＨ2ＣＨ2 −の−ＣＨ＝ＣＨ−または−Ｃ≡Ｃ−への置換は、同一のアルキル基に対して同時に行われていてもよい。
フッ素原子の置換と、−Ｏ−の挿入が同時に行われた基としては、フルオロアルコキシ基、フルオロアルコキシアルキル基が挙げられる。
−ＣＨ＝ＣＨ−または−Ｃ≡Ｃ−の置換と、フッ素原子の置換が同時に行われた基としては、フルオロアルケニル基、フルオロアルキニル基が挙げられる。
−ＣＨ＝ＣＨ−または−Ｃ≡Ｃ−の置換と、Ｃ−Ｃ間への−Ｏ−または−Ｓ−の挿入が同時に行われた基としては、アルケニルオキシアルキル基、アルキニルオキシアルキル基、アルケニルチオアルキル基、アルキニルチオアルキル基が挙げられる。
−ＣＨ＝ＣＨ−または−Ｃ≡Ｃ−の置換と、基の結合末端に−Ｏ−または−Ｓ−が挿入された基としては、アルケニルオキシ基、アルキニルオキシ基、アルケニルチオ基、またはアルキニルチオ基が挙げられる。
さらに、フッ素原子の置換と、−ＣＨ＝ＣＨ−または−Ｃ≡Ｃ−の置換と、−Ｏ−または−Ｓ−の挿入が同時に行われた基としては、フルオロアルケニルオキシ基、フルオロアルキニルオキシ基、フルオロアルケニルチオ基が挙げられる。
これらの基は、直鎖状と分岐状のどちらでもかまわないが直鎖状が好ましい。
【００１７】
Ｒ1およびＲ2は、上記のうちでも、反応性や副反応が生じにくいことから、フッ素原子、−ＣＮおよび炭素数１〜１８の以下に挙げる基が好ましい。
アルキル基、アルコキシ基、アルコキシアルキル基、アルキルチオ基、アルキルチオアルキル基、アルケニル基、アルケニルオキシ基、アルケニルオキシアルキル基、アルケニルチオ基、フルオロアルキル基、フルオロアルコキシ基、フルオロアルコキシアルキル基、フルオロアルケニル基またはフルオロアルケニルチオ基。
【００１８】
中でも、Ｒ1としては、炭素数１〜１０の、アルキル基、アルコキシ基、アルコキシアルキル基、アルケニル基、アルケニルオキシ基、アルケニルオキシアルキル基が特に好ましい。
また、Ｒ2としては、フッ素原子、−ＣＮおよび炭素数１〜１０の、アルキル基、アルコキシ基、アルコキシアルキル基、アルケニル基、アルケニルオキシ基、アルケニルオキシアルキル基、フルオロアルキル基、フルオロアルコキシ基、フルオロアルコキシアルキル基が特に好ましい。
【００１９】
また、前記に規定される式（１）中のＡ1、Ａ2、Ａ3、Ａ4、Ａ5、Ａ6およびＡ7においても、水素原子のハロゲン原子への置換、＝ＣＨ−の窒素原子への置換、および、−ＣＨ2−の−Ｏ−または−Ｓ−への置換は、同一の基に対して同時に行われていてもよい。ハロゲン原子としては、塩素原子またはフッ素原子が好ましい。
【００２０】
Ａ1、Ａ2、Ａ3、Ａ4、Ａ5、Ａ6およびＡ7が１，４−フェニレン基であり、さらに置換基としてハロゲン原子を有する場合、１つの１，４−フェニレン基に置換するハロゲン原子の数は１つから４つであるが、中でも１つまたは２つが好ましい。トランス−１，４−シクロヘキシレン基であり、さらに置換基としてハロゲン原子を有する場合、ハロゲン原子の数は１つから４つであることが好ましい。また、ハロゲン原子はトランス−１，４−シクロヘキシレン基の１位または４位の炭素原子に結合していてもよい。
１，４−フェニレン基中の１つまたは２つの＝ＣＨ−が窒素原子で置換された基としては、２，５−ピリミジニレン基または２，５−ピリジニレン基が挙げられる。
トランス−１，４−シクロへキシレン基中の１つまたは２つの−ＣＨ2−が−Ｏ−または−Ｓ−で置換された基としては、１，３−ジオキサン−２，５−ジイル基、１，３−ジチアン−２，５−ジイル基が挙げられる。
以下、ハロゲン原子および窒素原子の少なくとも１つで置換された１，４−フェニレン基を「置換１，４−フェニレン基」と記し、ハロゲン原子、−Ｏ−および−Ｓ−の少なくとも１つで置換された１，４−シクロヘキシレン基を「置換トランス−１、４−シクロヘキシレン基」と記す。
【００２１】
上記のうちでも、Ａ1、Ａ2、Ａ3、Ａ4、Ａ5、Ａ6およびＡ7としては、反応性や原料入手の関係から、トランス−１，４−シクロへキシレン基、１，４−フェニレン基、置換トランス−１，４−シクロへキシレン基、または置換１，４−フェニレン基が好ましい。
中でも、トランス−１，４−シクロへキシレン基、１，４−フェニレン基、または基中の水素原子の１つまたは２つがフッ素原子で置換された１，４−フェニレン基が特に好ましい。
また、化合物（１）の粘性を下げるとともに、透明点を高くする観点からは、Ａ4がトランス−１，４−シクロへキシレン基であることが特に好ましい。
また、化合物（１）のΔεを大きくする観点からは、Ａ4が１，４−フェニレン基、または基中の水素原子の１つまたは２つがフッ素原子で置換された１，４−フェニレン基であることが特に好ましい。
なお、Ａ1、Ａ2、Ａ3、Ａ4、Ａ5、Ａ6およびＡ7のいずれにおいても、式（１）におけるＲ1に近い方を１位とし、Ｒ2に近いほうを４位とする。
【００２２】
化合物（１）において、Ｚ1、Ｚ2、Ｚ3、Ｚ4およびＺ5は、前記と同じ意味を示す。
なお、水素原子のフッ素原子への置換、および−ＣＨ2−の−Ｏ−または−Ｓ−への置換、−ＣＨ2ＣＨ2−の−ＣＨ＝ＣＨ−、−Ｃ≡Ｃ−、−ＣＯＯ−、−ＯＣＯ−への置換は同一の基に対して同時に行われていてもよい。
基中の１つ以上の水素原子がフッ素原子で置換されたアルキレン基としては、−ＣＦ2ＣＦ2−、−ＣＦ2ＣＨ2−、−ＣＨ2ＣＦ2−、−ＣＨＦＣＨ2−、−ＣＨ2ＣＨＦ−、−ＣＦ2ＣＨＦ−、−ＣＨＦＣＦ2−等が挙げられる。
基中の１つ以上の−ＣＨ2−が−Ｏ−または−Ｓ−で置換されたアルキレン基としては、−ＣＨ2Ｏ−、−ＯＣＨ2−、−ＣＨ2Ｓ−、−ＳＣＨ2−等が挙げられる。
また、基中の水素原子のフッ素原子への置換と、基中の−ＣＨ2−の−Ｏ−への置換と、が同時に行われた基としては、−ＣＦ2Ｏ−、−ＯＣＦ2−等が挙げられる。
基中の１つ以上の−ＣＨ2ＣＨ2−が、−ＣＨ＝ＣＨ−または−Ｃ≡Ｃ−で置換されたアルキレン基としては、アルケニレン基またはアルキニレン基が挙げられる。アルケニレン基またはアルキニレン基としては、−ＣＨ＝ＣＨ−、−ＣＨ＝ＣＨ−ＣＨ2−、−ＣＨ＝ＣＨ−ＣＨ2−ＣＨ2−、−ＣＨ＝ＣＨ−ＣＨ＝ＣＨ−、−ＣＨ2−ＣＨ＝ＣＨ−ＣＨ2−、−Ｃ≡Ｃ−、−Ｃ≡Ｃ−ＣＨ2−、−Ｃ≡Ｃ−ＣＨ2−ＣＨ2−、−Ｃ≡Ｃ−Ｃ≡Ｃ−、−ＣＨ2−Ｃ≡Ｃ−ＣＨ2−等が挙げられる。また、−ＣＨ＝ＣＨ−Ｃ≡Ｃ−のように、二重結合と三重結合が混在しても構わない。また、これらの基は逆向きでも構わない。
−ＣＨ＝ＣＨ−または−Ｃ≡Ｃ−の置換と、フッ素原子の置換が同時に行われた基としては、−ＣＦ＝ＣＦ−、−ＣＦ＝ＣＦ−Ｃ≡Ｃ−等が挙げられる。
基中に１つの−ＣＨ2ＣＨ2−が、−ＣＯＯ−または−ＯＣＯ−で置換された基としては、−ＣＯＯ−、−ＯＣＯ−、−ＣＨ2ＣＨ2−ＣＯＯ−、−ＣＨ2ＣＨ2−ＯＣＯ−等が挙げられる。
また、前記に規定される式（１）中のＺ1、Ｚ2、Ｚ3、Ｚ4またはＺ5が単結合である場合には、それぞれの基の両側に存在する基は直接結合することを意味する。例えば、Ｚ1が単結合でありｍおよびｎが１の場合はＡ1とＡ2とは直接結合する。また、Ｚ1、Ｚ2およびＺ3が単結合でありｍ、ｎおよびｐが０である場合は、Ｒ1とＡ4とは直接結合する。Ｚ2、Ｚ3、Ｚ4およびＺ5においても同様である。
【００２３】
Ｚ1、Ｚ2、Ｚ3、Ｚ4およびＺ5としては、合成の容易さ等から、単結合、−ＣＯＯ−、−ＯＣＯ−、−Ｃ≡Ｃ−または炭素数１〜４のアルキレン基が好ましい。該基中の１つ以上の水素原子がフッ素原子で置換されていてもよく、該基中の１つ以上の−ＣＨ2−が−Ｏ−で置換されていてもよい。
中でも、単結合、−Ｃ2Ｈ4−、−ＣＯＯ−、−ＯＣＯ−または−Ｃ≡Ｃ−が特に好ましい。
【００２４】
本発明の化合物（１）において、ｍ、ｎ、ｐ、ｑおよびｒは前記と同じ意味を示す。
なお、ｍ、ｎ、ｐ、ｑおよびｒは化合物に要求特性に応じて適宜選択することができる。
たとえば化合物（１）が低粘性であること、あるいは該化合物が他の液晶材料または非液晶材料との相溶性に優れている点を重視する場合、０≦ｍ＋ｎ＋ｐ＋ｑ＋ｒ≦１であることが好ましい。一方、化合物の高い液晶温度範囲を重視する場合、１≦ｍ＋ｎ＋ｐ＋ｑ＋ｒ≦３であることが好ましい。
【００２５】
化合物（１）のΔεを正に大きくする観点からは、−ＣＦ2ＣＦ2ＣＦ2Ｏ−のＯ側である、「−Ａ5−Ｚ4−（Ａ6）q−Ｚ5−（Ａ7）r−Ｒ2」が、電子求引性の基であることが好ましいと考えられる。この「−Ａ5−Ｚ4−（Ａ6）q−Ｚ5−（Ａ7）r−Ｒ2」の電子求引性とは、化合物（１）において、ｑ＝ｒ＝０かつ「−Ａ5−Ｒ2」のＲ2が水素原子であるものに比して電子求引性であることを意味する。
【００２６】
「−Ａ5−Ｚ4−（Ａ6）q−Ｚ5−（Ａ7）r−Ｒ2」が電子求引性の基となる場合としては、各基が以下のものであることが挙げられる。
【００２７】
Ｒ2：フッ素原子、−ＯＣＦ3、−ＯＣＦ2Ｈ、−ＣＮ、−ＮＣＳ、または−ＳＦ5
Ａ5、Ａ6、Ａ7：相互に独立して、１，４−フェニレン基、３−フルオロ−１，４−フェニレン基、または３，５−ジフルオロ−１，４−フェニレン基。
Ｚ4、Ｚ5：単結合
ｑ、ｒ：相互に独立して０または１
【００２８】
このような、Δεが正に大きい化合物を用いることにより、低電圧駆動できる液晶電気光学素子が得られる。
【００２９】
化合物（１）のΔεを負に大きくする観点からは、Ａ1、Ａ2、Ａ3、Ａ4、Ａ5、Ａ6およびＡ7の１つ以上が２，３−ジフルオロ−１，４−フェニレン基であることが好ましい。また、２，３−ジフルオロ−１，４−フェニレン基に直接結合するＲ1およびＲ2がアルコキシ基であることが好ましい。
【００３０】
従来より知られた−ＣＦ2Ｏ−連結基含有化合物において、−ＣＦ2Ｏ−の炭素原子側に１，４−フェニレン基が置換した場合、該基がフッ素原子で置換されていないと、−ＣＦ2Ｏ−連結基が不安定で加水分解により−ＣＯＯ−に変換してしまうことがある。
これに対して、本発明の−ＣＦ2ＣＦ2ＣＦ2Ｏ−連結基を有する化合物においては、該連結基に、フッ素原子が置換されていない１，４−フェニレン基が置換されていても、連結基の分解がほとんど生じず、化合物の安定性が著しく向上するという特長を有する。
また、−ＣＦ＝ＣＦ−などの不飽和結合を有する連結基と比較して、シス−トランス異性化を生じる部位が存在しないため、光などに対しても安定性が高いという特長を有する。
このことから、本発明の−ＣＦ2ＣＦ2ＣＦ2Ｏ−連結基を有する化合物は、連結基の両端の環基の構造をフッ素置換１，４−フェニレン基などに限定しなくても、化合物を安定して得ることができるという特長を有していることが分る。
【００３１】
上記のような本発明の化合物（１）のうちでも、化合物（１−１）が好ましい。
R11-(A11)m-Z11-(A21)n-Z21-(A31)p-Z31-A41-CF2CF2CF2O-A51-Z41-(A61)q-Z51-(A71)r-R21  （１−１）
式中の記号は前記に記載のとおりである。
【００３２】
本発明の化合物（１）としては、化合物（１−２）がより好ましい。
R12-(A12)m-Z12-(A22)n-Z22-(A32)p-Z32-A42-CF2CF2CF2O-A52-Z42-(A62)q-Z52-(A72)r-R22  （１−２）
式中の記号は前記に記載のとおりである。
【００３３】
化合物（１）の好ましいものとして、以下の化合物が挙げられる。以下の式中、Ｒ12およびＲ22は前記と同じ意味を示し、他の記号は以下の意味を示す。
−Ｃｙ−：トランス−１，４−シクロヘキシレン基。
−Ｐｈｅ−：１つまたは２つのフッ素原子で置換されていてもよい１，４−フェニレン基。
【００３４】
２環の化合物（ｍ＋ｎ＋ｐ＋ｑ＋ｒ＝０であるもの）：
【化１】
0006006217.tif 000002
【００３５】
３環の化合物（ｍ＋ｎ＋ｐ＋ｑ＋ｒ＝１であるもの）：
【化２】
0006006217.tif 000003
【００３６】
４環の化合物（ｍ＋ｎ＋ｐ＋ｑ＋ｒ＝２であるもの）：
【化３】
0006006217.tif 000004
【００３７】
【化４】
0006006217.tif 000005
【００３８】
５環の化合物（ｍ＋ｎ＋ｐ＋ｑ＋ｒ＝３であるもの）：
【化５】
0006006217.tif 000006
【００３９】
【化６】
0006006217.tif 000007
【００４０】
【化７】
0006006217.tif 000008
【００４１】
【化８】
0006006217.tif 000009
【００４２】
上記のような本発明の化合物（１）の好ましい製造方法として、
下記化合物（９）と、下記化合物（１０）とを反応させる工程、および
上記で得られる下記化合物（８）をフッ素化する工程を含む、
製造方法が挙げられる。以下、この製法を「製法１」と記す。
R1-(A1)m-Z1-(A2)n-Z2-(A3)p-Z3-A4-CO-R3        （９）
MCF2CF2O-A5-Z4-(A6)q-Z5-(A7)r-R2        （１０）
R1-(A1)m-Z1-(A2)n-Z2-(A3)p-Z3-A4-C(=O)CF2CF2O-A5-Z4-(A6)q-Z5-(A7)r-R2    （８）
R1-(A1)m-Z1-(A2)n-Z2-(A3)p-Z3-A4-CF2CF2CF2O-A5-Z4-(A6)q-Z5-(A7)r-R2    （１）
各式中の記号は以下の意味を示す。
Ｒ3：−ＯＲａ、−Ｎ（Ｒａ）（Ｒｂ）であり、Ｒａ、Ｒｂは、相互に独立して、炭素数１〜５のアルキル基。
Ｍ：金属原子または金属原子を含む基。
他の記号は、上記式（１）における記号と同じ意味を示す。
【００４３】
上記製法１で化合物（１）を得る一連の反応は、以下のように表すことができる。
【化９】
0006006217.tif 000010
【００４４】
上記化合物（９）は、新実験化学講座（丸善）等、有機合成の成書に記載されている方法にを参考にして合成できる。
化合物（９）のＲ3としては、合成が容易であることから、−ＯＲａであることが好ましい。中でもＲａが炭素数１〜３のアルキル基であることが好ましい。
【００４５】
化合物（１０）は、例えば、以下の方法で合成することができる。
【化１０】
0006006217.tif 000011
式中の記号は前記と同じ意味を示す。
【００４６】
化合物（１１）において、Ｘとしては、反応性が良好であることから塩素原子、臭素原子またはヨウ素原子が好ましく、ヨウ素原子が特に好ましい。
【００４７】
化合物（１１）のメタル化反応としては、リチオ化や、金属マグネシウムとの反応によりグリニャール試薬とする方法が挙げられる。リチオ化としては、金属リチウムを使用する方法や、リチウム化剤としてｎ−ブチルリチウムなどのアルキルリチウムを用いたハロゲン−メタル交換反応が挙げられる。
化合物（１１）のメタル化により得られた化合物（１０）のＭとしては、ＭｇＩ、ＭｇＢｒ、ＭｇＣｌおよびＬｉが好ましく、中でもＬｉが好ましい。
【００４８】
上記製法１において、化合物（１１）のメタル化により得られた化合物（１０）は、単離した後で化合物（９）と反応させてもよく、メタル化反応の後で、単離することなく連続的に化合物（９）と反応させてもよい。
【００４９】
化合物（８）の製造において、化合物（１０）を単離する場合は、化合物（１０）の使用量は化合物（９）１モルに対し、０.９〜２.０モルが好ましく、１〜１.５モルがより好ましい。
化合物（１０）を単離せず、化合物（１１）のメタル化反応から連続的に反応を行う場合は、化合物（１１）の使用量は化合物（９）１モルに対し、０.９〜２.０モルが好ましく、１〜１.５モルがより好ましい。
【００５０】
化合物（８）の製造は溶媒中で実施するのが好ましい。溶媒としてはベンゼン、トルエン、キシレン、エチルベンゼン等の芳香族炭化水素系溶媒、ペンタン、ヘキサン、ヘプタン、オクタン等の脂肪族炭化水素系溶媒；テトラヒドロフラン、ジエチルエーテル、ジイソプロピルエーテル、ジブチルエーテル、ｔ−ブチルメチルエーテル、ジメトキシエタン等のエーテル系溶媒；石油エーテル類または前記溶媒の適当な混合溶媒等を用いることができる。これらの中でも、ジエチルエーテル、ｔ−ブチルメチルエーテル等のエーテル系溶媒、エーテル系溶媒と脂肪族炭化水素系溶媒の混合溶媒が好ましい。
反応温度は−１００〜５０℃が好ましく、−９５〜−８０℃がより好ましい。
反応時間は０.１〜２４時間が好ましく、０.１〜５時間がより好ましい。
【００５１】
化合物（１）の製造において、化合物（８）のフッ素化は溶媒中で実施するのが好ましい。使用することができる溶媒としては、ベンゼン、トルエン、キシレン、エチルベンゼン等の芳香族炭化水素系溶媒、ペンタン、ヘキサン、ヘプタン、オクタン等の脂肪族炭化水素系溶媒；酢酸エチル、酢酸メチル、酢酸プロピル等のエステル系溶媒；メタノール、エタノール等のアルコール系溶媒；アセトン、メチルエチルケトン等のケトン系溶媒；テトラヒドロフラン、ジエチルエーテル、ジブチルエーテル、ｔ−ブチルメチルエーテル、ジメトキシエタン等のエーテル系溶媒；ジクロロメタン、１，２−ジクロロエタン等の塩素系溶媒；石油エーテル類または前記溶媒の適当な混合溶媒等を用いることができる。これらの中でも、ジクロロメタン等の塩素系溶媒、エタノール等のアルコール系溶媒、これらの溶媒の混合溶媒が好ましい。
【００５２】
フッ素化反応としては、四フッ化硫黄、三フッ化Ｎ，Ｎ−ジエチルアミノ硫黄、三フッ化モルホリノ硫黄、三フッ化ビス−（２−ジメトキシエチル）アミノ硫黄、または二フッ化キセノンを用いたカルボニル化合物の直接フッ素化反応や、オルト−チオエステル、ジチアン、チオカルボニルを経由した酸化的脱硫フッ素化反応が挙げられ、これらの中でも三フッ化Ｎ，Ｎ−ジエチルアミノ硫黄を用いる反応がより好まれる。
前記フッ素化試薬の使用量は、化合物（８）１モルに対し、０.５倍〜２０倍量するのが好ましく、１〜５倍量使用するのがより好ましい。
反応温度は０〜１５０℃が好ましく、２０〜８０℃がより好ましい。
反応時間は１〜７２時間が好ましく、３〜２４時間がより好ましい。
【００５３】
また、化合物（１）の中でも、Ａ4がトランス１，４−シクロヘキシレン基である場合（化合物（１’））の製造方法は、下記の方法が好ましく挙げられる。以下、この製法を「製法２」と記す。
下記式（９’）で表される化合物と、下記式（１０）で表される化合物とを反応させる工程、
上記で得られる下記式（８’）で表される化合物をフッ素化する工程、
上記で得られる下記式（７）で表される化合物を水添反応および酸化反応させる工程、および
上記で得られる下記式（５）で表される化合物と、下記式（４）で表される化合物とを反応させ、次いで脱水反応および水添反応を行う工程を含む、
式（１’）で表される化合物の製造方法。
R4-O-Ph-CO-R3          （９’）
MCF2CF2O-A5-Z4-(A6)q-Z5-(A7)r-R2      （１０）
R4-O-Ph-C(=O)CF2CF2O-A5-Z4-(A6)q-Z5-(A7)r-R2    （８’）
R4-O-Ph-CF2CF2CF2O-A5-Z4-(A6)q-Z5-(A7)r-R2    （７）
O=Cy-CF2CF2CF2O-A5-Z4-(A6)q-Z5-(A7)r-R2    （５）
R1-(A1)m-Z1-(A2)n-Z2-(A3)p-Z3-M        （４）
R1-(A1)m-Z1-(A2)n-Z2-(A3)p-Z3-Cy-CF2CF2CF2O-A5-Z4-(A6)q-Z5-(A7)r-R2    （１’）
各式中の記号は以下の意味を示す。
Ｒ3：−ＯＲａ、−Ｎ（Ｒａ）（Ｒｂ）であり、Ｒａ、Ｒｂは相互に独立して、炭素数１〜５のアルキル基。
Ｍ：金属原子または金属原子を含む基。
−Ｐｈ−：１，４−フェニレン基。
−Ｃｙ−：トランス−１，４−シクロヘキシレン基。
他の記号は、上記式（１）における記号と同じ意味を示す。
【００５４】
製法２で化合物（１’）を得る一連の反応は、以下のように表すことができる。
【化１１】
0006006217.tif 000012
式中の−Ｃｈ−は１，４−シクロヘキセニレン基であり、他の記号の定義および好ましい態様は、化合物（１）および（１’）について前述したとおりである。
【００５５】
上記製法２において、化合物（９’）は製法１の化合物（９）と同様の方法で得ることができる。
化合物（９’）において、Ｒ4としては、ＯＨ基の保護基として有機合成で通常用いられるもので構わない。ベンジル基、アシル基等が挙げられ、合成が容易であることからベンジル基であることが好ましい。
【００５６】
また、化合物（１１）から化合物（８’）を得る工程は、前記製法１で化合物（８）を得るまでと同様である。
化合物（８’）のフッ素化は、前記製法１で化合物（１）を得る工程と同様である。
化合物（８’）をフッ素化して得た化合物（７）を水添反応し、化合物（６）を製造するのは、溶媒中で実施するのが好ましい。化合物（６）の製造の際に使用することができる溶媒としてはベンゼン、トルエン、キシレン、エチルベンゼン等の芳香族炭化水素系溶媒、ペンタン、ヘキサン、ヘプタン、オクタン等の脂肪族炭化水素系溶媒；酢酸エチル、酢酸メチル、酢酸プロピル等のエステル系溶媒；メタノール、エタノール等のアルコール系溶媒；アセトン、メチルエチルケトン等のケトン系溶媒；テトラヒドロフラン、ジエチルエーテル、ジブチルエーテル、ｔ−ブチルメチルエーテル、ジメトキシエタン等のエーテル系溶媒；石油エーテル類または前記溶媒の適当な混合溶媒等を用いることができる。これらの中でも、エタノール等のアルコール系溶媒、酢酸エチル等のエステル系溶媒、これらの溶媒の混合溶媒が好ましい。
【００５７】
また、化合物（６）の製造は不均一系触媒存在下で実施するのが好ましい。この化合物（６）の製造の際に使用できる触媒としてはパラジウムカーボン、ロジウムカーボン、ルテニウムカーボン、ラネーニッケル、酸化白金などの遷移金属類が挙げられる。
前記触媒の使用量は、化合物（７）の質量に対し、０.０１〜１.０倍量使用するのが好ましく、０.１〜０.５倍使用するのがより好ましい。
反応温度は−５０〜１００℃が好ましく、０〜４０℃がより好ましい。
反応時間は０.１〜２４時間が好ましく、０.１〜３時間がより好ましい。
【００５８】
化合物（６）を酸化して、化合物（５）を製造するための酸化反応としては、有機超原子価ヨウ素試薬を用いるDess-Martin酸化反応、クロロクロム酸ピリジニウムや二クロム酸ピリジニウムを用いるJones酸化反応、テトライソプロポキシアルミニウムとアセトンを用いるOppenauer酸化反応、ジメチルスルホキシドと塩化オキサリルを用いるSwern酸化反応または、酢酸、次亜塩素酸ナトリウム水溶液を用いる酸化反応が挙げられ、これらの中でも酢酸、次亜塩素酸ナトリウム水溶液を用いる酸化反応が特に望まれる。
【００５９】
酢酸の使用量としては、化合物（６）の質量に対して１〜３０倍量使用するのが好ましく、３〜５倍量使用するのがより好ましい。また、次亜塩素酸ナトリウム水溶液は化合物（６）１モルに対して０.１〜５倍モル使用するのが好ましく、０.１〜１倍モル使用するのがより好ましい。
反応温度は０〜１００℃が好ましく、２０〜６０℃がより好ましい。
反応時間は１〜７２時間が好ましく、３〜４８時間がより好ましい。
【００６０】
化合物（４）と化合物（５）の反応は、溶媒中で実施するのが好ましい。溶媒としてはベンゼン、トルエン、キシレン、エチルベンゼン等の芳香族炭化水素系溶媒、ペンタン、ヘキサン、ヘプタン、オクタン等の脂肪族炭化水素系溶媒；テトラヒドロフラン、ジエチルエーテル、ジイソプロピルエーテル、ジブチルエーテル、ｔ−ブチルメチルエーテル、ジメトキシエタン等のエーテル系溶媒；石油エーテル類または前記溶媒の適当な混合溶媒等を用いることができる。これらの中でも、ジエチルエーテル、ｔ−ブチルメチルエーテル等のエーテル系溶媒、エーテル系溶媒と脂肪族炭化水素系溶媒の混合溶媒が好ましい。
【００６１】
化合物（４）の使用量は化合物（５）１モルに対し、０.９〜２０.０モルが好ましく、１〜１０モルがより好ましい。
反応温度は−７０〜５０℃が好ましく、−１０〜３０℃がより好ましい。
反応時間は０.１〜２４時間が好ましく、０.１〜５時間がより好ましい。
化合物（４）は、新実験化学講座（丸善株式会社出版）等、有機合成の成書に記載されている方法にて容易に得られる。
【００６２】
Ｍは金属原子または金属原子を含む基である。特に制限はないが、中でもＭｇＩ、ＭｇＢｒ、ＭｇＣｌおよびＬｉが好ましい。
なお、化合物（４）は、単離した後で化合物（５）と反応させてもよく、メタル化反応の後で、単離することなく連続的に化合物（５）と反応させてもよい。
【００６３】
化合物（４）と化合物（５）との反応により得た化合物（３）を、脱水することにより化合物（２）が得られる。該脱水反応は酸性条件下で行うことが好ましい。
脱水反応は溶媒中で実施するのが好ましく、該溶媒としては前記反応で例示したものが挙げられるが、中でもトルエン等の芳香族炭化水素系溶媒、テトラヒドロフラン等のエーテル系溶媒、これらの溶媒の混合溶媒が好ましい。
脱水反応で使用できる酸としては、例えば、塩酸、硫酸等の強酸類；トリフルオロ酢酸、酢酸、蟻酸等のカルボン酸類；パラトルエンスルホン酸等の有機酸類が挙げられる。これらは、単独で用いてもよく、２種以上を併用してもよい。
酸の使用量としては、化合物（２）に対し、０.０１〜１０当量が好ましく、０.１〜１当量がより好ましい。
反応温度は０℃〜還流下が好ましく、３０℃〜還流下がより好ましい。
反応時間は０.１〜２４時間が好ましく、０.１〜３時間がより好ましい。
【００６４】
前記化合物（２）を水素添加することにより、化合物（１’）を得ることができる。
水添反応は、溶媒中で実施するのが好ましく、該溶媒としては前記反応で例示したものが挙げられるが、中でも、エタノール等のアルコール系溶媒、酢酸エチル等のエステル系溶媒、これらの溶媒の混合溶媒が好ましい。
また、化合物（１’）の合成は不均一系触媒存在下で実施するのが好ましい。この化合物（１’）の製造の際に使用できる触媒としてはパラジウムカーボン、ロジウムカーボン、ルテニウムカーボン、ラネーニッケル、酸化白金などの遷移金属類が挙げられる。
前記触媒の使用量は、化合物（２）の質量に対し、０.０１〜１.０倍量使用するのが好ましく、０.１〜０.５倍使用するのがより好ましい。
反応温度は０〜１００℃が好ましく、３０〜８０℃がより好ましい。
反応時間は０.１〜２４時間が好ましく、０.１〜３時間がより好ましい。
【００６５】
本発明は、本発明の化合物（１）を含む液晶組成物を提供する。この液晶組成物は、本発明の化合物（１）と、他の液晶化合物または非液晶化合物（これらを総称して「他の化合物」という）とを混合して構成される。
【００６６】
本発明の液晶組成物における化合物（１）の含有量は、用途、使用目的、他の化合物の種類等により適宜変更することができるが、液晶組成物全量に対して化合物（１）は０.５〜５０質量％が好ましく、特に２〜２０質量％が好ましい。また、用途、使用目的等により、液晶組成物中に化合物（１）を２種類以上含有してもよい。その場合、液晶組成物の全量に対して化合物（１）の合計量で０.５〜８０質量％が好ましく、特に２〜５０質量％が好ましい。
【００６７】
化合物（１）と混合して用いる他の化合物としては、屈折率異方性値を調整する成分、粘性を下げる成分、低温で液晶性を示す成分、誘電率異方性を向上させる成分、コレステリック性を付与する成分、二色性を示す成分、導電性を付与する成分、その他各種添加剤等が挙げられる。これらは、用途、要求性能等により、適宜選択されるが、通常は、液晶化合物および該液晶化合物と類似構造を有する主成分と、必要に応じて添加される添加成分とからなるものが好ましい。
【００６８】
本発明の液晶組成物において、前記他の化合物としては、例えば、以下の式で表されるものが挙げられる。以下の式中、Ｒ5およびＲ6は、アルキル基、アルケニル基、アルキニル基、アルコキシ基、ハロゲン原子またはシアノ基等の基を表す。また、Ｒ3およびＲ4は、それぞれ同一であっても異なっていてもよい。また、以下の式中、−Ｃｙ−はトランス−１，４−シクロへキシレン基を表し、−Ｐｈ−は１，４−フェニレン基を表し、−ＰｈＦＦ−はジフロオロフェニレン基を表す。
【００６９】
【化１２】
0006006217.tif 000013
【００７０】
【化１３】
0006006217.tif 000014
【００７１】
【化１４】
0006006217.tif 000015
【００７２】
【化１５】
0006006217.tif 000016
【００７３】
【化１６】
0006006217.tif 000017
【００７４】
なお、これらの化合物は単なる代表例であり、該化合物中の環構造または末端基に存在する水素原子が、ハロゲン原子、シアノ基、メチル基等で置換されたものでもよい。また、シクロヘキサン環やベンゼン環が他の六員環や五員環、例えば、ピリミジン環やジオキサン環等で置換されたものでもよく、環と環との間の結合基がそれぞれ独立して他の２価の結合基、例えば−ＣＨ2Ｏ−、−ＣＨ＝ＣＨ−、−Ｎ＝Ｎ−、−ＣＨ＝Ｎ−、−ＣＯＯＣＨ2−、−ＯＣＯＣＨ2−または−ＣＯＣＨ2−等に変更されているものでもよく、所望の性能に合わせて選択することができる。
【００７５】
本発明の液晶組成物としては、以下のものを示すことができる。式中の記号は前記と同じ意味を示す。
【表１】
0006006217.tif 000018
【００７６】
【表２】
0006006217.tif 000019
【００７７】
さらに、本発明は、前記液晶組成物を液晶層の構成材として用いる液晶電気光学素子を提供する。例えば、本発明の液晶組成物を液晶セル内に注入する等して形成される液晶層を、電極を備える２枚の基板間に挟持して構成される電気光学素子部を有する液晶電気光学素子を提供する。この液晶電気光学素子は、ＴＮ方式、ＳＴＮ方式、ＥＣＢモード、ＶＡモード、ゲストホスト方式、動的散乱方式、フェーズチェンジ方式、ＤＡＰ方式、二周波駆動方式、強誘電性液晶表示方式等種々のモードで駆動されるものが挙げられる。駆動モードとしては、パッシブ駆動、アクティブ駆動で使用できる。
【００７８】
代表的な液晶電気光学素子としては、ツイストネマチック（ＴＮ）型液晶表示素子が挙げられる。このツイストネマチック（ＴＮ）型液晶表示素子は、まず、プラスチック、ガラス等の基板上に、必要に応じてＳｉＯ2、Ａｌ2Ｏ3等のアンダーコート層やカラーフィルター層を形成し、Ｉｎ2Ｏ3−ＳｎＯ2（ＩＴＯ）、ＳｎＯ2等からなる被膜を成膜し、ホトリソグラフィ等により所要のパターンの電極を形成する。次に、必要に応じて、ポリイミド、ポリアミド、ＳｉＯ2、Ａｌ2Ｏ3等のオーバーコート層を形成し、配向処理する。これにシール材を印刷し、電極面が相対向するように配して周辺をシールし、シール材を硬化して空セルを形成する。
【００７９】
さらに、空セルに、本発明の組成物を注入し、注入口を封止剤で封止して液晶セルを構成する。この液晶セルに、必要に応じて、偏光板、カラー偏光板、光源、カラーフィルター、半透過反射板、反射板、導光板、紫外線カットフィルター等を積層、文字、図形等を印刷、ノングレア加工等をして液晶電気光学素子を得ることができる。
【００８０】
なお、上述の説明は、液晶電気光学素子の基本的な構成および製法を説明したものであり、他の構成も採用できる。例えば、２層電極を用いた基板、２層の液晶層を形成した２層液晶セル、反射電極を用いた基板、ＴＦＴ、ＭＩＭ等の能動素子を形成したアクティブマトリクス基板を用いたアクティブマトリクス素子等、種々の構成のものが採用できる。特に本発明の組成物は、ＴＦＴ、ＭＩＭ等のアクティブマトリクス素子にも好適である。
【００８１】
さらに、本発明の組成物は、前記ＴＮ型以外のモード、即ち、高ツイスト角のスーパーツイストネマチック（ＳＴＮ）型液晶電気光学素子や、多色性色素を用いたゲスト−ホスト（ＧＨ）型液晶電気光学素子、横方向の電界で液晶分子を基板に対して平行に駆動させるインプレーンスイッチング（ＩＰＳ）型液晶電気光学素子、液晶分子を基板に対して垂直配向させるＶＡ型液晶電気光学素子、強誘電性液晶電気光学素子等、種々の方式で使用することができる。また、電気的に書き込みをする方式ではなく、熱により書き込みをする方式に用いることもできる。
【実施例】
【００８２】
以下に、実施例を挙げて本発明を更に具体的に説明する。なお以下の例は、本発明を制限することなく、本発明を例示しようとするものである。【００８３】
化合物（１３ａ）の合成
【化１７】
0006006217.tif 000020
化合物（１４ａ）１００ｇのジメチルアセトアミド１２００ｍｌ溶液に炭酸カリウム１１３ｇを加え、５０℃にて３時間攪拌した。窒素ガスで６０％に希釈したテトラフルオロエチレンを７９３ｍＬ／ｍｉｎで６０分間吹き込んだ後、１時間攪拌した後水３００ｍｌを加え反応を停止させた。ヘキサンにて抽出し、有機相を洗浄して、溶媒を減圧留去させて透明な液体として化合物（１３ａ）を８３ｇ得た。【００８４】
得られた化合物（１３ａ）の19Ｆ−ＮＭＲおよび、ＧＣ−ＭＳデータを示す。
19Ｆ−ＮＭＲ（ＣＤＣl3，ＣＦＣl3）：δ  −８８.９（ｍ、２Ｆ、ＯＣＦ2）、−１３２.８（ｍ、２Ｆ、ＣＦ2Ｈ）、−１３７.９（ｍ、２Ｆ、３，５−Ｆ−Ｐｈ）、−１６３.４（ｍ、１Ｆ、４−Ｆ−Ｐｈ）
ＧＣ−ＭＳ  Ｍ＋  ２４８、２２９、２１０、１９７、１８２、１４８、１３１、１１９、１０１、８１、６９、５１【００８５】
化合物（１２ａ）の合成
【化１８】
0006006217.tif 000021
前記と同様にして得た化合物（１３ａ）５２７ｇのｔｅｒｔ-ブチルメチルエーテル５３００ｍｌ溶液を−７８℃に冷却してｎ−ブチルリチウム（１.６５Ｍ）２４００ｍｌを滴下して−７８℃にて４時間攪拌後、１０％塩酸２７００ｍｌにて反応を停止した。有機相を水洗して、溶媒を留去させ黄色の液体として化合物（１２ａ）を３１３ｇ得た。【００８６】
得られた化合物（１２ａ）の19Ｆ−ＮＭＲおよび、ＧＣ−ＭＳデータを示す。
19Ｆ−ＮＭＲ（ＣＤＣl3，ＣＦＣl3）：δ
ＧＣ−ＭＳ  Ｍ＋  ２２８、２００、１８１、１５９、１５０、１３１、１１２、９９、８１、６９、５０【００８７】
化合物（１１ａ）の合成
【化１９】
0006006217.tif 000022
Ｎ−ヨードスクシンイミド９８１ｇを塩化メチレン６２００ｍｌに分散させ、フッ化水素−ピリジン４２０ｍｌｌを滴下した。前記と同様にして得た化合物（１２ａ）５７０ｇの塩化メチレン１５００ｍｌを滴下して室温にて３時間攪拌した後、１０％水酸化ナトリウム水溶液で反応を停止した。ヘキサンにて抽出し、有機相を水洗して、溶媒を減圧留去した。カラムクロマトグラフィーにて精製して紫色の液体として化合物（１１ａ）を５７３ｇ得た。【００８８】
得られた化合物（１１ａ）の19Ｆ−ＮＭＲおよび、ＧＣ−ＭＳデータを示す。
19Ｆ−ＮＭＲ（ＣＤＣl3，ＣＦＣl3）：δ  −６４.２（ｍ、２Ｆ、ＣＦ2Ｉ）、−８７.３（ｍ、２Ｆ、ＯＣＦ2）、−１３１.７（ｍ、２Ｆ、３，５−Ｆ−Ｐｈ）、−１６１.７（ｍ、１Ｆ、４−Ｆ−Ｐｈ）
ＧＣ−ＭＳ  Ｍ＋  ３７４、２４７、２２７、１９７、１８２、１７７、１６２、１４７、１３１、１１９、１００、９３、８１、６９【００８９】
化合物（９’ａ）の合成
【化２０】
0006006217.tif 000023
４−ヒドロキシ安息香酸プロピル（１５ａ）３５０ｇのＮ，Ｎ-ジメチルホルムアミド１７５０ｍｌ溶液に炭酸カリウム２９６ｇと臭化ベンジル３６５ｇを加え、室温にて終夜攪拌した後に水１７００ｍｌを加え反応を停止した。トルエンにて抽出し、有機相を水洗して、溶媒を減圧留去した。カラムクロマトグラフィーにて精製して白色の固体として化合物（９’ａ）を５１２ｇ得た。【００９０】
得られた化合物（９’ａ）のＧＣ−ＭＳデータを示す。
ＧＣ−ＭＳ  Ｍ＋  ２７０、２５５、２４１、２２８、２０７、１８１、１５３、１２８、９１、６５、４０【００９１】
化合物（８’ａ）の合成
【化２１】
0006006217.tif 000024
化合物（９’ａ）２４８ｇと化合物（１１ａ）５８２ｇのジエチルエーテル７４００ｍＬ溶液を−９５℃に冷却してｎ−ブチルリチウム（１.６５Ｍ）１５００ｍＬを滴下して4時間攪拌後、１０％塩酸１２００ｍＬにて反応を停止した。ｔｅｒｔ-ブチルメチルエーテルにて抽出し、有機相を水洗して、溶媒を減圧留去した。カラムクロマトグラフィーにて精製して白色の固体として化合物（８’ａ）を２９１ｇ得た。【００９２】
得られた化合物（８’ａ）の19Ｆ−ＮＭＲおよびＧＣ−ＭＳデータを示す。
19Ｆ−ＮＭＲ（ＣＤＣl3，ＣＦＣl3）：δ  −８４.９（ｍ、２Ｆ、ＯＣＦ2）、−１１５.３（ｍ、２Ｆ、ＣＯＣＦ2）、−１３２.１（ｍ、２Ｆ、３，５−Ｆ−Ｐｈ）、−１６２.３（ｍ、１Ｆ、４−Ｆ−Ｐｈ）
ＧＣ−ＭＳ  Ｍ＋  ４５８、４２９、４０１、３６７、２２９、２９９、２６９、２４３、２１１、１３１、１０４、９１、６５【００９３】
化合物（７ａ）の合成
【化２２】
0006006217.tif 000025
化合物（８’ａ）６２６ｇの１，２−ジクロロエタン３５００ｍｌ溶液に三フッ化Ｎ，Ｎ−ジエチルアミノ硫黄５１３ｇを滴下し、５０℃にて加熱して２０時間攪拌後、２５％炭酸カリウム水溶液にて反応を停止した。ｎ−ヘキサンにて抽出し、有機相を水洗して、溶媒を減圧留去した。再結晶にて精製して褐色の固体として化合物（７ａ）を５５４ｇ得た。【００９４】
得られた化合物（７ａ）の19Ｆ−ＮＭＲおよびＧＣ−ＭＳデータを示す。
19Ｆ−ＮＭＲ（ＣＤＣl3，ＣＦＣl3）：δ  −８３.２（ｍ、２Ｆ、ＣＦ2ＣＦ2ＣＦ2Ｏ）、−１１０.３（ｍ、２Ｆ、ＣＦ2ＣＦ2ＣＦ2Ｏ）、−１２６.１（ｍ、２Ｆ、ＣＦ2ＣＦ2ＣＦ2Ｏ）、−１３２.０（ｍ、２Ｆ、３，５−Ｆ−Ｐｈ）、−１６２.３（ｍ、１Ｆ、４−Ｆ−Ｐｈ）
ＧＣ−ＭＳ  Ｍ＋  ４８０、４６１、４２９、３９０、３４９、３０３、２８３、２５３、２３３、１８１、１３１、９１、６５【００９５】
化合物（６ａ）の合成
【化２３】
0006006217.tif 000026
化合物（７ａ）２６８ｇを５％パラジウムカーボン５７ｇ存在下に酢酸エチル１４００ｍｌを加え、水素添加する。水素添加後、溶媒を減圧留去して緑色の液体として得られた化合物７７ｇを５％ロジウムカーボン１６ｇ存在下に酢酸エチル３５００ｍｌを加え、水素添加する。水素添加後、溶媒を減圧留去して無色透明の液体として化合物（６ａ）６２ｇを得た。【００９６】
得られた化合物（６ａ）の19Ｆ−ＮＭＲおよびＧＣ−ＭＳデータを示す。
19Ｆ−ＮＭＲ（ＣＤＣl3，ＣＦＣl3）：δ  −８３.９（ｍ、２Ｆ、ＣＦ2ＣＦ2ＣＦ2Ｏ）、−１１８.５（ｍ、２Ｆ、ＣＦ2ＣＦ2ＣＦ2Ｏ）、−１２４.５（ｍ、２Ｆ、ＣＦ2ＣＦ2ＣＦ2Ｏ）、−１３２.０（ｍ、２Ｆ、３，５−Ｆ−Ｐｈ）、−１６２.３（ｍ、１Ｆ、４−Ｆ−Ｐｈ）
ＧＣ−ＭＳ  Ｍ＋  ３９６、３７６、３５８、３３９、３２０、２８０、２５９、２２９、１９７、１７９、１４８、１３１、１１９、９１、８１、５７【００９７】
化合物（５ａ）の合成
【化２４】
0006006217.tif 000027
化合物（６ａ）１１２ｇの塩化メチレン４７５ｍｌ、酢酸５６０ｍｌ溶液に５％次亜塩素酸ナトリウム水溶液２１０ｇを加え、４０℃にて２６時間攪拌した。クロロホルムで抽出し有機相を水洗して、溶媒を減圧留去した。カラムクロマトグラフィーにて精製し無色透明の液体として化合物（５ａ）８５ｇを得た。【００９８】
得られた化合物（５ａ）の19Ｆ−ＮＭＲおよびＧＣ−ＭＳデータを示す。
19Ｆ−ＮＭＲ（ＣＤＣl3，ＣＦＣl3）：δ  −８３.７（ｍ、２Ｆ、ＣＦ2ＣＦ2ＣＦ2Ｏ）、−１１７.７（ｍ、２Ｆ、ＣＦ2ＣＦ2ＣＦ2Ｏ）、−１２４.１（ｍ、２Ｆ、ＣＦ2ＣＦ2ＣＦ2Ｏ）、−１３１.８（ｍ、２Ｆ、３，５−Ｆ−Ｐｈ）、−１６１.９（ｍ、１Ｆ、４−Ｆ−Ｐｈ）
ＧＣ−ＭＳ  Ｍ＋  ３９４、３７９、３５２、３３８、３２４、３０７、２８７、２７３、１９７、１７７、１４８、１３１、１１９、９７、６９、５５【００９９】
化合物（３ａ）の合成
【化２５】
0006006217.tif 000028
リチウム１０ｇと４，４’−ジ−ｔｅｒｔ−ブチルビフェニル（ＤＢＢ）３１２ｇをテトラヒドロフラン２３００ｍｌに分散させ、３時間攪拌後に４−ｎ−プロピルシクロヘキシルクロライド７５ｇのテトラヒドロフラン１９０ｍｌ溶液を滴下した。さらに２時間攪拌後に化合物（５ａ）３０ｇのテトラヒドロフラン８０ｍｌ溶液を滴下し時間攪拌した後に１０％塩酸にて反応を停止した。ｔｅｒｔ-ブチルメチルエーテルで抽出し有機相を水洗して溶媒を減圧留去した。再結晶、カラムクロマトグラフィーにて精製し白色の固体として化合物（３ａ）１５ｇを得た。【０１００】
得られた化合物（３ａ）の19Ｆ−ＮＭＲおよびＧＣ−ＭＳデータを示す。
19Ｆ−ＮＭＲ（ＣＤＣl3，ＣＦＣl3）：δ  −８３.９（ｍ、２Ｆ、ＣＦ2ＣＦ2ＣＦ2Ｏ）、−１１８.６（ｍ、２Ｆ、ＣＦ2ＣＦ2ＣＦ2Ｏ）、−１２４.２（ｍ、２Ｆ、ＣＦ2ＣＦ2ＣＦ2Ｏ）、−１３２.０（ｍ、２Ｆ、３，５−Ｆ−Ｐｈ）、−１６２.２（ｍ、１Ｆ、４−Ｆ−Ｐｈ）
ＧＣ−ＭＳ  Ｍ＋  ５２０、５０２、４５９、４１７、３９５、３７７、２４５、３２７、３０７、２５９、２０９、１８１、１５３、１２１、９７、８３、６９、５５、４１【０１０１】
化合物（２ａ）の合成
【化２６】
0006006217.tif 000029
化合物（３ａ）２９ｇのトルエン７４５ｍｌ溶液にパラ−トルエンスルホン酸一水和物２ｇを加えて還流下で３時間攪拌した。有機相を水洗して溶媒を減圧留去して、カラムクロマトグラフィーにて精製して無色透明の液体として化合物（２ａ）２５ｇを得た。【０１０２】
得られた化合物（２ａ）の19Ｆ−ＮＭＲおよびＧＣ−ＭＳデータを示す。
19Ｆ−ＮＭＲ（ＣＤＣl3，ＣＦＣl3）：δ  −８３.９（ｍ、２Ｆ、ＣＦ2ＣＦ2ＣＦ2Ｏ）、−１１８.７（ｍ、２Ｆ、ＣＦ2ＣＦ2ＣＦ2Ｏ）、−１２４.３（ｍ、２Ｆ、ＣＦ2ＣＦ2ＣＦ2Ｏ）、−１３２.１（ｍ、２Ｆ、３，５−Ｆ−Ｐｈ）、−１６２.３（ｍ、１Ｆ、４−Ｆ−Ｐｈ）
ＧＣ−ＭＳ  Ｍ＋  ５０２、４７３、４５９、４４５、４１８、３９１、３６３、３４３、２７７、２２１、１４９、１７１、１３１、１２３、９５、８１、６７【０１０３】
化合物（１ａ）の合成
【化２７】
0006006217.tif 000030
化合物（２ａ）２４ｇを５％パラジウムカーボン６ｇ存在下に酢酸エチル５７７ｍｌを加え、水素添加する。水素添加後、溶媒を減圧留去しカラムクロマトグラフィー、再結晶にて精製して白色の固体として化合物（１ａ）９ｇを得た。【０１０４】
得られた化合物（１ａ）の19Ｆ−ＮＭＲおよびＧＣ−ＭＳデータを示す。
19Ｆ−ＮＭＲ（ＣＤＣl3，ＣＦＣl3）：δ  −８３.９（ｍ、２Ｆ、ＣＦ2ＣＦ2ＣＦ2Ｏ）、−１１８.７（ｍ、２Ｆ、ＣＦ2ＣＦ2ＣＦ2Ｏ）、−１２４.３（ｍ、２Ｆ、ＣＦ2ＣＦ2ＣＦ2Ｏ）、−１３２.１（ｍ、２Ｆ、３，５−Ｆ−Ｐｈ）、−１６２.３（ｍ、１Ｆ、４−Ｆ−Ｐｈ）
ＧＣ−ＭＳ  Ｍ＋  ５０４、４８４、４４７、４０５、３７７、３４３、２５９、１８１、１３１、１２５、１１１、９５、８３、６９、５５、４１
相転移温度  Ｃ  ３６  Ｓｍ  １０６.６  Ｎ  １２６.７  Ｉ
メルク社製液晶組成物ＺＬＩ−４７９２を母液晶として外挿値を求めたところ、化合物（１ａ）の透明点（Ｔｃ）は９５.８℃、屈折率異方性（Δｎ）は０.０８２、２５℃でのずり粘度は１０.６ｍｍ2・ｓ−１、Δεは７.４であった。【０１０５】
なお、前記の各物性値は、メルク社製液晶組成物「ＺＬＩ−４７９２」９０質量％と、前記本発明の化合物（１ａ）１０質量％の割合で混合し液晶組成物を調合し、この液晶組成物を用いて、以下の方法で測定した。
[液晶透明点（Ｔc）の測定]
偏光顕微鏡を備えた融点測定装置のホットプレート上に液晶組成物を置き、１℃／ｍｉｎで昇温し、相変化を観察し、液晶組成物のＴｃを測定し、測定値を外挿することで化合物（１ａ）のＴcの外挿値を算出した。
[光学異方性（屈折率異方性；Δｎ）の測定]
波長５８９ｎｍの光を用い、接眼鏡に偏光板を取り付けたアッベ屈折計により行った。主プリズムの表面を一方向にラビングしたあと、液晶組成物を主プリズムに滴下した。屈折率（ｎ‖）は偏光の方向がラビングの方向と平行であるときに測定した。屈折率（ｎ⊥）は偏光の方向がラビングの方向と垂直であるときに測定した。光学異方性の値は、Δｎ＝ｎ‖−ｎ⊥、の式から計算し、測定値を外挿することによって算出した。
[ずり粘度の測定]
日本グリース社製「粘度計校正用標準液」と液晶組成物がオストワルド型粘度管の２点間を到達する時間を測定し、換算式[標準液の粘度]×[液晶組成物の到達時間]/[標準液の到達時間]から２５℃での液晶組成物のずり粘度を測定し、測定値を外挿することで化合物（１ａ）のずり粘度の外挿値を算出した。
［誘電率異方性（Δε）の測定］
液晶組成物を２枚のガラスセル（間隔８μｍ）の間に封入した。２０℃にてこのセルに１００ｍＶの電圧を印加して液晶分子の短軸方向の誘電率（ε⊥）を測定した。８８Ｖの電圧を印加して液晶分子の長軸方向の誘電率（ε‖）を測定した。化合物の誘電率異方性（Δε）は式Δε＝ε‖−ε⊥から組成物のΔεを求めて、外挿することで求めた。【０１０６】
化合物（３ｂ）の合成
【化２８】
0006006217.tif 000031
マグネシウム１.６ｇとＴＨＦ９ｍｌを５５℃まで加熱して、４’−プロピル−４−トランス-シクロヘキシル−ブロモベンゼン１８ｇのＴＨＦ３５ｍｌ溶液を４０℃にて滴下し、1時間攪拌した。得られたグリニャール試薬に、化合物（５ａ）８ｇのＴＨＦ１６ｍｌ溶液を室温にて滴下して２時間攪拌後、１０％塩酸５８ｍｌを加え反応を停止した。ｔｅｒｔ-ブチルメチルエーテルにて抽出し、有機相を水洗して、溶媒を減圧留去した。カラムクロマトグラフィーにて精製して淡黄色の固体として化合物（３ｂ）を１２ｇ得た。【０１０７】
得られた化合物（３ｂ）の19Ｆ−ＮＭＲおよびＧＣ−ＭＳデータを示す。
19Ｆ−ＮＭＲ（ＣＤＣl3，ＣＦＣl3）：δ  −８３.８（ｍ、２Ｆ、ＣＦ2ＣＦ2ＣＦ2Ｏ）、−１１８.１（ｍ、２Ｆ、ＣＦ2ＣＦ2ＣＦ2Ｏ）、−１２４.６（ｍ、２Ｆ、ＣＦ2ＣＦ2ＣＦ2Ｏ）、−１３１.９（ｍ、２Ｆ、３，５−Ｆ−Ｐｈ）、−１６２.２（ｍ、１Ｆ、４−Ｆ−Ｐｈ）
ＧＣ−ＭＳ  Ｍ＋  ５９６、５７８、５５９、５３５、４９３、４７１、３９５、２５７、２４４、１２５、１０５、８３、６９、５５、４０【０１０８】
化合物（２ｂ）の合成
【化２９】
0006006217.tif 000032
化合物（３ｂ）１２ｇのトルエン２４５ｍｌ溶液にパラ−トルエンスルホン酸一水和物０.８ｇを加えて還流下で２時間攪拌した。有機相を水洗して溶媒を減圧留去して、カラムクロマトグラフィーにて精製して黄褐色の固体として化合物（２ｂ）１１ｇを得た。【０１０９】
得られた化合物（２ｂ）の19Ｆ−ＮＭＲおよびＧＣ−ＭＳデータを示す。
19Ｆ−ＮＭＲ（ＣＤＣl3，ＣＦＣl3）：δ  −８３.９（ｍ、２Ｆ、ＣＦ2ＣＦ2ＣＦ2Ｏ）、−１１９.５（ｍ、２Ｆ、ＣＦ2ＣＦ2ＣＦ2Ｏ）、−１２４.５（ｍ、２Ｆ、ＣＦ2ＣＦ2ＣＦ2Ｏ）、−１３２.０（ｍ、２Ｆ、３，５−Ｆ−Ｐｈ）、−１６２.２（ｍ、１Ｆ、４−Ｆ−Ｐｈ）
ＧＣ−ＭＳ  Ｍ＋  ５７８、４８０、４６７、４４７、３４９、２７７、２３３、２１５、１８３、１６９、１５５、１４１、１２９、８３、６９、５５、４０【０１１０】
化合物（１ｂ）の合成
【化３０】
0006006217.tif 000033
化合物（２ｂ）８ｇを５％パラジウムカーボン１.６ｇ存在下に酢酸エチル１６０ｍｌを加え、水素添加する。水素添加後、溶媒を減圧留去しカラムクロマトグラフィー、再結晶にて精製して白色の固体として化合物（１ｂ）１ｇを得た。【０１１１】
得られた化合物（１ｂ）の19Ｆ−ＮＭＲおよびＧＣ−ＭＳデータを示す。
19Ｆ−ＮＭＲ（ＣＤＣl3，ＣＦＣl3）：δ  −８３.９（ｍ、２Ｆ、ＣＦ2ＣＦ2ＣＦ2Ｏ）、−１１３.９（ｍ、２Ｆ、ＣＦ2ＣＦ2ＣＦ2Ｏ）、−１２４.５（ｍ、２Ｆ、ＣＦ2ＣＦ2ＣＦ2Ｏ）、−１３２.０（ｍ、２Ｆ、３，５−Ｆ−Ｐｈ）、−１６２.２（ｍ、１Ｆ、４−Ｆ−Ｐｈ）
ＧＣ−ＭＳ  Ｍ＋  ５８０、４８２、４６９、４５５、３５９、３１９、２９９、２７９、２３５、２１５、２０１、１４３、１２９、１１７、１０５、９１、８３、６９、５５、４１
相転移温度  Ｃ  ７０  Ｓｍ  １５７.８  Ｎ  １９３.９  Ｉ
メルク社製液晶組成物ＺＬＩ−４７９２を母液晶として外挿値を求めたところ、化合物（１ａ）の透明点（Ｔｃ）は１５４.８℃、屈折率異方性（Δｎ）は０.１１２、２５℃でのずり粘度は１６.９ｍｍ2・ｓ−１、Δεは８.８であった。【０１１２】
化合物（８ｃ）の合成
【化３１】
0006006217.tif 000034
４−（４’−プロピルフェニル）−安息香酸エチル（９ｃ）１０ｇと化合物（１１ａ）（１１ｃ）２８ｇのジエチルエーテル３００ｍＬ溶液を−９５℃に冷却してｎ−ブチルリチウム５０ｍＬを滴下して２時間攪拌後、１０％塩酸６３ｍＬにて反応を停止した。ｔｅｒｔ-ブチルメチルエーテルにて抽出し、有機相を水洗して、溶媒を減圧留去した。カラムクロマトグラフィーにて精製して白色の固体として化合物（８ｃ）を１１ｇ得た。【０１１３】
得られた化合物（８ｃ）の19Ｆ−ＮＭＲおよびＧＣ−ＭＳデータを示す。
19Ｆ−ＮＭＲ（ＣＤＣl3，ＣＦＣl3）：δ  −８４.９（ｍ、２Ｆ、ＯＣＦ2）、−１１７.９（ｍ、２Ｆ、ＣＯＣＦ2）、−１３１.６（ｍ、２Ｆ、３，５−Ｆ−Ｐｈ）、−１５５.７（ｍ、１Ｆ、４−Ｆ−Ｐｈ）
ＧＣ−ＭＳ  Ｍ＋  ４７０、４４１、４０３、２９４、２７５、２２４、２２３、１９６、１７８、１５２、１１５、９７、８２、６９【０１１４】
化合物（１ｃ）の合成
【化３２】
0006006217.tif 000035
化合物（８ｃ）１０ｇの１，２−ジクロロエタン５０ｍｌ溶液に三フッ化Ｎ，Ｎ−ジエチルアミノ硫黄８ｇを滴下し、５０℃にて加熱して１８時間攪拌後、２５％炭酸カリウム水溶液にて反応を停止した。ｎ−ヘキサンにて抽出し、有機相を水洗して、溶媒を減圧留去した。再結晶、シリカゲルカラムクロマトグラフィーにて精製して白色の固体として化合物（１ｃ）を２ｇ得た。【０１１５】
得られた化合物（１ｃ）の19Ｆ−ＮＭＲおよびＧＣ−ＭＳデータを示す。
19Ｆ−ＮＭＲ（ＣＤＣl3，ＣＦＣl3）：δ  −８３.２（ｍ、２Ｆ、ＣＦ2ＣＦ2ＣＦ2Ｏ）、−１１１.１（ｍ、２Ｆ、ＣＦ2ＣＦ2ＣＦ2Ｏ）、−１２６.１（ｍ、２Ｆ、ＣＦ2ＣＦ2ＣＦ2Ｏ）、−１３２.０（ｍ、２Ｆ、３，５−Ｆ−Ｐｈ）、−１６２.２（ｍ、１Ｆ、４−Ｆ−Ｐｈ）
ＧＣ−ＭＳ  Ｍ＋  ４９２、４６３、４３１、３９５、３７７、３４５、３１５、２８３、２６３、２３１、２１６、１６５、１３１、１０８、８１、６９
相転移温度  Ｃ  ３６.８  Ｉ
メルク社製液晶組成物ＺＬＩ−４７９２を母液晶として外挿値を求めたところ、化合物（１ｃ）の透明点（Ｔｃ）は−６.０℃、屈折率異方性（Δｎ）は０.１２２、２５℃でのずり粘度は１４.１ｍｍ２・ｓ−１、Δεは１０.０であった。【０１１６】
同様にして化合物（１ｄ）および（１ｅ）を合成した。
【化３３】
0006006217.tif 000036
相転移温度  Ｃ  ３８.２  Ｉ
メルク社製液晶組成物ＺＬＩ−４７９２を母液晶として外挿値を求めたところ、化合物（１ｄ）の透明点（Ｔｃ）は−４９.７℃、屈折率異方性（Δｎ）は０.１０９、２５℃でのずり粘度は１９.５ｍｍ2・ｓ−１、Δεは１５.５であった。
【化３４】
0006006217.tif 000037
相転移温度  Ｃ  ３４.０  Ｉ
メルク社製液晶組成物ＺＬＩ−４７９２を母液晶として外挿値を求めたところ、化合物（１ｅ）の透明点（Ｔｃ）は−１１.７℃、屈折率異方性（Δｎ）は０.０７６、２５℃でのずり粘度は１７.０ｍｍ2・ｓ−１、Δεは１０.７であった。【０１１７】
化合物（１ｆ）の合成
【化３５】
0006006217.tif 000038
化合物（１ｆ）の合成は４−ｎ−プロピルシクロヘキシルクロライドを４−ｎ−プロピルビシクロヘキシルクロライドに変えた他は、化合物（１ａ）と同様の合成を行い、化合物（１ｆ）を７ｇ得た。【０１１８】
得られた化合物（１ｆ）の19Ｆ−ＮＭＲおよびＧＣ−ＭＳデータを示す。
19Ｆ−ＮＭＲ（ＣＤＣl3，ＣＦＣl3）：δ  −８３.９（ｍ、２Ｆ、ＣＦ2ＣＦ2ＣＦ2Ｏ）、−１１８.７（ｍ、２Ｆ、ＣＦ2ＣＦ2ＣＦ2Ｏ）、−１２４.３（ｍ、２Ｆ、ＣＦ2ＣＦ2ＣＦ2Ｏ）、−１３２.１（ｍ、２Ｆ、３，５−Ｆ−Ｐｈ）、−１６２.３（ｍ、１Ｆ、４−Ｆ−Ｐｈ）
ＧＣ−ＭＳ  Ｍ＋  ５８６、５６６、５４３、４６０、４４５、４０５、３７７、３４３、２５９、１９１、１６３、１３７、１２５、９５、８３、６９、５５、４１
相転移温度  Ｃ  ２１３  Ｓｍ  ２３９.３  Ｎ  ２４６  Ｉ
メルク社製液晶組成物ＺＬＩ−４７９２を母液晶として外挿値を求めたところ、化合物（１ｆ）の透明点（Ｔｃ）は２１９.１℃、屈折率異方性（Δｎ）は０.１０５、２５℃でのずり粘度は２９.８ｍｍ2・ｓ−１、Δεは７.９であった。【０１１９】
化合物（１ｇ）の合成
【化３６】
0006006217.tif 000039
化合物（１ｇ）の合成は４’−プロピル−４−トランス-シクロヘキシル−ブロモベンゼンを４−ブロモ−４’−プロピルビフェニルに変えた他は、化合物（１ｂ）と同様の合成を行い、化合物（１ｇ）を８ｇ得た。【０１２０】
得られた化合物（１ｇ）の19Ｆ−ＮＭＲおよびＧＣ−ＭＳデータを示す。
19Ｆ−ＮＭＲ（ＣＤＣl3，ＣＦＣl3）：δ  −８３.７（ｍ、２Ｆ、ＣＦ2ＣＦ2ＣＦ2Ｏ）、−１１８.８（ｍ、２Ｆ、ＣＦ2ＣＦ2ＣＦ2Ｏ）、−１２４.４（ｍ、２Ｆ、ＣＦ2ＣＦ2ＣＦ2Ｏ）、−１３２.２（ｍ、２Ｆ、３，５−Ｆ−Ｐｈ）、−１６２.２（ｍ、１Ｆ、４−Ｆ−Ｐｈ）
ＧＣ−ＭＳ  Ｍ＋  ５７４、５４５、５２７、４８９、４４３、３７７、３４１、３１２、２７２、２３５、２０９、１８０、１５２、１１５、９０、５４
相転移温度  Ｃ  （７２.４）  １４９  Ｓｍ  １７３.７  Ｎ  １９５.６  Ｉ
なお、Ｃ相とＳｍ相の間の相転移温度は、示差走査熱量計で確認した結果をカッコ内に記載した。
メルク社製液晶組成物ＺＬＩ−４７９２を母液晶として外挿値を求めたところ、化合物（１ｇ）の透明点（Ｔｃ）は１７１℃、屈折率異方性（Δｎ）は０.１６２、２５℃でのずり粘度は３２.６ｍｍ2・ｓ−１、Δεは９.３であった。【０１２１】
実施例および発明の詳細な説明における記述を基に、下記化合物を製造することができる。以下の化合物には、実施例に記載した化合物も含まれる。
なお、以下の式中、−Ｐｈ（２Ｆ）−は２−フルオロ−１，４−フェニレン基を表し、−Ｐｈ（３Ｆ）−は３−フルオロ−１，４−フェニレン基を表し、−Ｐｈ（３Ｆ，５Ｆ）−は３，５−ジフルオロ−１，４−フェニレン基を表し、−Ｐｈ（２Ｆ，３Ｆ）−は２，３−ジフルオロ−１，４−フェニレン基を表す。−Ｃｙ−および−Ｐｈは−前記と同じ意味を示す。
なお、下記化合物において、環基Ａ1〜Ａ7に対応する基の置換基の位置は、前記のとおりＲ1側を１位、Ｒ2側を４位とするのを基準とする。具体的には、式の向かって左側を１位とし、右側を４位とするのを基準とする。例えば「C3H7-Cy-Cy-CF2CF2CF2O-Ph(3F,5F)-F」は、前記実施例の化合物（１ａ）である。他の置換基や、他の化合物も同様である。【０１２２】
２環の化合物（ｍ＋ｎ＋ｐ＋ｑ＋ｒ＝０であるもの）としては以下のものが挙げられる。
【化３７】
0006006217.tif 000040
【０１２３】
３環の化合物（ｍ＋ｎ＋ｐ＋ｑ＋ｒ＝１であるもの）としては以下のものが挙げられる。
【化３８】
0006006217.tif 000041
【０１２４】
【化３９】
0006006217.tif 000042
【０１２５】
【化４０】
0006006217.tif 000043
【０１２６】
４環の化合物（ｍ＋ｎ＋ｐ＋ｑ＋ｒ＝２であるもの）としては以下のものが挙げられる。
【化４１】
0006006217.tif 000044
【０１２７】
【化４２】
0006006217.tif 000045
【０１２８】
【化４３】
0006006217.tif 000046
【０１２９】
【化４４】
0006006217.tif 000047
【０１３０】
５環の化合物（ｍ＋ｎ＋ｐ＋ｑ＋ｒ＝３であるもの）としては以下のものが挙げられる。
【化４５】
0006006217.tif 000048
【０１３１】
【化４６】
0006006217.tif 000049
【０１３２】
【化４７】
0006006217.tif 000050
【０１３３】
【化４８】
0006006217.tif 000051
【０１３４】
【化４９】
0006006217.tif 000052
【０１３５】
【化５０】
0006006217.tif 000053
【０１３６】
【化５１】
0006006217.tif 000054
【０１３７】
【化５２】
0006006217.tif 000055
【０１３８】
【化５３】
0006006217.tif 000056
【０１３９】
【化５４】
0006006217.tif 000057
【０１４０】
なお、Ｚ1〜Ｚ5が単結合ではない化合物としては、以下のものが挙げられる。
【化５５】
0006006217.tif 000058
【０１４１】
[比較例]
比較例として、化合物（Ｃ１）、化合物（Ｃ２）および化合物（Ｃ３）を合成した。これらの化合物は、前記特許文献等に記載されている公知の方法を参考に合成した。
【化５６】
0006006217.tif 000059
【０１４２】
[液晶温度範囲の測定]
偏光顕微鏡を備えた融点測定装置のホットプレート上に試料を置き、１℃／ｍｉｎで昇温し、相変化を観察した。示差走査熱量計（ＤＳＣ６２２０、ＳＩＩナノテクノロジー社製）を用い、１℃／ｍｉｎで昇温し、相変化を確認した。
結果を表３に示す。
【表３】
0006006217.tif 000060
表３中、Ｃは結晶相、Ｓｍはスメクチック相、Ｎはネマチック相、Ｉはアイソトロピック相を表す。また、「相変化」の欄において、例えば、「Ｓｍ  １００  Ｎ」は１００℃を境にスメクチック相からネマチック相に変化したことを示す。【０１４３】
前記表３に示す結果から明らかなように、本発明の化合物（１ａ）は、連結基以外の部分の構造が同じである化合物と比較して、高い液晶相上限温度、最も広い液晶温度範囲を有することがわかった。【０１４４】
[液晶組成物の調合]
メルク社製液晶組成物「ＺＬＩ−４７９２」９０質量％と、前記本発明の化合物（１ａ）１０質量％の割合で混合し液晶組成物を調合した。この液晶組成物を組成物（Ａ）とする。同様に、比較化合物（Ｃ１）、比較化合物（Ｃ２）および比較化合物（Ｃ３）についても、それぞれ「ＺＬＩ−４７９２」９０質量％に各化合物を１０質量％の割合で混合した組成物を調製した。【０１４５】
前記組成物を用いて求めた化合物（１ａ）（Ｃ１）（Ｃ２）および（Ｃ３）の物性値を表４に示す。
なお、Ｔｃおよびずり粘度は、化合物（１ａ）と同様に測定し、外挿により求めた。【０１４６】
【表４】
0006006217.tif 000061
【０１４７】
本発明の化合物（１ａ）は、連結基以外の部分の構造が同じである化合物と比較して、高いＴｃと、低い粘度を有することが分った。【０１４８】
[光安定性の測定]
メルク社製液晶組成物ＺＬＩ−４７９２に化合物（１ａ）を１０質量％混合した組成物を調製した。これを組成物（Ａ）とする。同様に、化合物（１ｃ）と化合物（１ｅ）を１０質量％混合した組成物をそれぞれ調製した。これらをそれぞれ組成物（Ｂ）、組成物（Ｃ）とする。
前記組成物をそれぞれガラスセルに封入し、キセノンランプで９時間照射した。
照射後の組成物のＴｃを測定することでサンプルのシス異性化、分解の度合いを測った。結果を表５に示す。【０１４９】
【表５】
0006006217.tif 000062
【０１５０】
化合物（１ａ）、化合物（１ｃ）および化合物（１ｅ）を含有する組成物のＴｃはほとんど変化しなかった。このことから、本発明の化合物（１ａ）、化合物（１ｃ）および化合物（１ｅ）は光に対する安定性が良好であることがわかった。【０１５１】
以上のように、本発明の含フッ素液晶化合物は、高いＴｃ、広い液晶温度範囲、低い粘度、高い光安定性を有するとともに、組成物に添加しても析出が生じないことから、他の液晶化合物との良好な相溶性を有することが分った。また、ΔｎやΔεの値についても、液晶組成物の構成成分として用いるのに十分な値を有していることが分った。
このような本願化合物を液晶組成物に用いることで、高いＴｃと、低い粘度とを併せ持つ液晶組成物の調製ができることが明らかになった。